(57)【特許請求の範囲】
【請求項１】
メタノールを酸素及び水蒸気の存在下に改質して、水素を含有する改質ガスを生成するメタノール改質触媒であって、
Ｃｅ−Ｚｒ複合酸化物にＰｄ及びＺｎを含有する合金を担持して成ることを特徴とするメタノール改質触媒。
【請求項２】
ＰｄとＺｎを重量比でＰｄ：Ｚｎ＝１：１〜１：５０の割合で含有することを特徴とする請求項１に記載のメタノール改質触媒。
【請求項３】
上記金属酸化物に担持されるＰｄ及びＺｎを含有する合金が、Ｚｎ、Ｐｄの順番で担持されることを特徴とする請求項１又は２に記載のメタノール改質触媒。
【請求項４】
請求項１〜３のいずれか１つの項に記載のメタノール改質触媒を製造する方法であって、
Ｐｄ及びＺｎの硝酸塩を所定の割合でＣｅ−Ｚｒ複合酸化物に含浸し、乾燥し、焼成して触媒粉末を得、その後、該触媒粉末とアルミナ又はシリカを含む硝酸酸性ゾルとを混合してスラリーを得、該スラリーを一体型担体に塗布した後、４００〜６００℃で焼成することを特徴とするメタノール改質触媒の製造方法。
【請求項５】
上記焼成後、触媒成分を４００〜６００℃で還元することを特徴とする請求項４に記載のメタノール改質触媒の製造方法。
【請求項６】
上記Ｃｅ−Ｚｒ複合酸化物に、上記Ｐｄ及びＺｎを含浸担持する際に、先にＺｎが担持され、その後にＰｄが担持されるように含浸担持することを特徴とする請求項４又は５に記載のメタノール改質触媒の製造方法。
【発明の詳細な説明】
【０００１】
【発明の属する技術分野】
本発明は、メタノール改質触媒及びその製造方法に係り、更に詳細には、メタノールを酸素及び水蒸気と反応させて、水素を含有する改質ガスを生成するのに用いられ、特に、移動体の動力源等で使用される固体高分子型燃料電池等に供給する改質ガスの製造などに適するメタノール改質触媒及びその製造方法に関する。
【０００２】
【従来の技術】
燃料電池は、燃料の有する化学エネルギーを電気エネルギーに直接変換する装置であり、高いエネルギー効率が実現可能である。燃料電池の中でも、固体高分子型燃料電池、リン酸型燃料電池及び溶融炭酸塩電解質型燃料電池などでは、その電解質の性質から、水素以外にも二酸化炭素を含んだ燃料ガス（改質ガス）を使用することが可能である。このため、かかる燃料電池を備える燃料電池システムには改質器が設けられており、この改質器において燃料（含水素燃料）の改質を行い水素を含む改質ガスを生成している。
例えば、含水素燃料の一例であるメタノールを水蒸気改質して水素を生成する反応は、次式
ＣＨ３ＯＨ＋Ｈ２Ｏ→ＣＯ２＋３Ｈ２
で示される。なお、この反応は吸熱反応であるため、従来は、改質器にバーナやヒータを設けて加熱を行い、上記改質反応に必要な熱量を供給していた。
【０００３】
【発明が解決しようとする課題】
しかしながら、改質反応に必要な熱量を供給するために上述したような加熱用のバーナを設ける構成とする場合には、改質器にバーナを併設したり、このバーナに燃焼のための燃料や空気等を供給するための配管を行う必要があるため、システム構造の複雑化を招き、装置全体が大型化するという課題があった。
【０００４】
また、メタノールから水素を効率よく製造する触媒としては、銅を主成分とする触媒が知られている。しかしながら、これらの銅系触媒は、低温活性や選択性等には優れているものの耐熱性に問題があり、特に、高温での反応（反応温度３００℃程度以上）下では活性及び選択性の低下が著しく、比較的高温下での長時間使用は困難である。これに加えて、酸素が存在する雰囲気下では、活性種である金属Ｃｕが酸化されてシンタリングが進行し、活性低下を引き起こす等の課題を有している。
【０００５】
本発明は、このような従来技術の有する課題に鑑みてなされたものであり、その目的とするところは、改質反応の一つである部分酸化反応のような高温且つ酸素を介在させる雰囲気等の中でも、安定性良くその高活性を維持する高活性・高選択性のメタノール改質触媒及びその製造方法を提供することにある。
【０００６】
【課題を解決するための手段】
本発明者らは、上記目的を達成すべく鋭意検討を重ねた結果、水蒸気改質反応とほぼ同時に又はこれに先立って発熱反応である部分酸化反応を誘起し、この際、特定のＰｄ−Ｚｎ系触媒を用いることにより、上記目的が達成できることを見出し、本発明を完成するに至った。
【０００７】
即ち、本発明のメタノール改質触媒は、メタノールを酸素及び水蒸気の存在下に改質して、水素を含有する改質ガスを生成するメタノール改質触媒であって、
Ｃｅ−Ｚｒ複合酸化物にＰｄ及びＺｎを含有する合金を担持して成ることを特徴とする。
【０００８】
また、本発明のメタノール改質触媒の好適形態は、ＰｄとＺｎを重量比でＰｄ：Ｚｎ＝１：１〜１：５０の割合で含有することを特徴とする。
【０００９】
更に、本発明のメタノール改質触媒の他の好適形態は、上記金属酸化物に担持されるＰｄ及びＺｎを含有する合金が、Ｚｎ、Ｐｄの順番で担持されることを特徴とする。
【００１１】
また、本発明のメタノール改質触媒の製造方法は、上述の如きメタノール改質触媒を製造する方法であって、
Ｐｄ及びＺｎの硝酸塩を所定の割合でＣｅ−Ｚｒ複合酸化物に含浸し、乾燥し、焼成して触媒粉末を得、その後、該触媒粉末とアルミナ又はシリカを含む硝酸酸性ゾルとを混合してスラリーを得、該スラリーを一体型担体に塗布した後、４００〜６００℃で焼成することを特徴とする。
【００１４】
【作用】
本発明においては、含水素燃料の一例であるメタノールを改質して水素を含有する改質ガスを生成するに当たり、メタノール（場合によってはメタノールと水蒸気の混合ガス）に酸素を供給して、吸熱反応である水蒸気改質に先立ち又はほぼ同時に、発熱反応である酸化反応（部分酸化反応）を誘起することにした。
従って、かかる部分酸化反応によって放出される熱量を利用して吸熱反応であるメタノールの水蒸気反応を行うことができ、従来、メタノールの水蒸気改質反応を起こすために外部から加えていた熱量を削減することが可能になり、ヒータ等の加熱器も省略可能になる。
【００１５】
また、本発明のメタノール改質触媒は、Ｐｄ及びＺｎを含有する合金にＣｅ及び／又はＺｒなどを含有し、メタノールの改質に際し、メタノール、酸素及び水蒸気と接触して上記部分酸化反応及び水蒸気改質反応を促進するが、かかる部分酸化反応のような高温且つ酸素が介在した雰囲気等の中でも安定性良くその高活性を維持することが可能であり、加えて、高温で使えるので、反応速度が速くなり、改質部をコンパクトにできる。
よって、改質反応の効率を向上することができるとともに触媒の高温失活につき過度の注意を払う必要がなく、このため、上記改質反応が行われる改質部の形状や構造を詳細に検討して改質部内部の均熱化を図る必要性を低減できる。
【００１６】
【発明の実施の形態】
以下、本発明のメタノール改質触媒について詳細に説明する。なお、本明細書において「％」は、特記しない限り質量百分率を示す。
【００１７】
上述の如く、本発明のメタノール改質触媒は、金属酸化物にパラジウム及び亜鉛を含有する合金（Ｐｄ−Ｚｎ合金）を担持して成り、メタノールを酸素及び水蒸気の存在下に改質して、水素を含有する改質ガスを生成する。
【００１８】
本発明において、触媒成分としては、Ｃｅ−Ｚｒの複合酸化物上にＰｄ及びＺｎ含有する合金を担持したものとする。
このように、Ｃｅ−Ｚｒ複合酸化物上にＰｄ−Ｚｎ合金を形成・担持すれば、メタノールの改質反応において、貴金属触媒（Ｐｄ担持アルミナ触媒等）上で起こるメタノールの分解反応が抑制され、選択性の向上が図れる。
更に、ＰｄとＺｎを合金化し、これをＣｅ−Ｚｒ複合酸化物上に担持しているので、酸素が介在し比較的高温（代表的には４００〜５００℃）の条件下においても、シンタリングが抑制され、耐熱性及び耐久性が改善される。
【００１９】
更に、このメタノール改質触媒には、ＰｄとＺｎが重量比でＰｄ：Ｚｎ＝１：１〜１：５０の割合で含まれることが好ましい。Ｐｄがこの範囲で規定される量より少ないと活性が低下し、多いとＣＯ排出量が増加し、好ましくない。
更にまた、本メタノール改質触媒において、上記金属酸化物（Ｃｅ−Ｚｒ複合酸化物）に担持されるＰｄ及びＺｎを含有する合金は、Ｚｎ、Ｐｄの順番で担持されることが好ましく、Ｐｄ−Ｚｎ合金の割合が高まり、活性が向上し易い。なお、担持される順番がＰｄ、Ｚｎの順であると、活性が低下することがある。
【００２０】
このメタノール改質触媒は、上記触媒成分以外にも他の成分を含有してもよく、例えば、反応表面積を拡大すべく、アルミナやシリカ等の高比表面積基材上に上記触媒成分を担持して用いてもよい。
【００２２】
なお、このメタノール改質触媒の形状は、上述した改質装置の改質部に配置可能であれば特に限定されるものではなく、粒状やペレット状でよく、更には、セラミック又は金属箔製の一体構造型担体（モノリス担体等）に被覆してもよい。
典型的には、Ｐｄ−Ｚｎ−Ｃｅ−Ｚｒ系組成物を、アルミナ又はシリカゾルと混合粉砕してスラリーを得、このスラリーをセラミック又は金属製モノリス担体上に塗布し、焼成することにより、性能の安定したメタノール改質触媒が得られる。
【００２３】
次に、上記メタノール改質触媒の製造方法につき説明する。
この改質触媒は、代表的には、Ｐｄ及びＺｎの硝酸塩を所定の割合で混合し、得られた混合溶液をＣｅ−Ｚｒの複合酸化物に含浸した後、乾燥、焼成して得られる。
【００２４】
具体的には、Ｐｄ、Ｚｎ金属の硝酸塩を所定の割合で秤量後、純水で溶解して得られた混合溶液に、Ｃｅ−Ｚｒ複合酸化物を添加して十分に攪拌混合する。その後、１５０℃で乾燥し、４００〜６００℃で焼成して触媒粉末を得る。このとき、上記焼成を好適温度である４００〜６００℃で行うことにより、Ｐｄ−Ｚｎの合金化が促進されるため好ましい。
なお、上記Ｃｅ−Ｚｒ複合酸化物に、上記Ｐｄ及びＺｎを含浸担持する際には、先にＺｎが担持され、その後にＰｄが担持されるように含浸担持することが好ましい。このときは、Ｐｄ−Ｚｎ合金の割合が高まるので有効である。
【００２５】
次いで、得られた触媒粉末を１０％以下のアルミナ又はシリカを含む硝酸酸性ゾルと遊星ボールミルを用いて粉砕混合しスラリーを得る。なお、この際にアルミナ、シリカの含有量を１０％以下とするのは、１０％を超えると、触媒粉末成分量が相対的に低下するので好ましくないためである。
しかる後、得られたスラリーを一体型担体に塗布した後、空気中４００〜６００℃で焼成し、４００〜６００℃で還元することにより、性能の安定したメタノール改質触媒が得られる。
【００２６】
次に、本発明のメタノール改質触媒を適用したメタノール改質装置及び改質方法について説明する。
このメタノール改質装置は、メタノール供給手段と、酸素供給手段と、水供給手段と、改質部と、この改質部に配置された特定のメタノール改質触媒とを備える。
図１に、メタノール改質装置を用いた燃料電池システムの一例を示す。同図において、メタノール改質装置は、メタノール供給手段１０と、酸素供給手段２０と、水供給手段３０と、改質器４０とを備え、この改質器４０には、図示しないメタノール改質触媒が設置されている。
【００２７】
ここで、メタノール供給手段、酸素供給手段及び水供給手段としては、改質部にそれぞれメタノール、酸素及び水蒸気を供給できれば十分であり、各種容器やボンベを例示できる。
また、改質部との連結は配管等の適当な供給路で行えばよく、かかる配管の途中には、流量計、圧力計及び温度計などの各種センサや、ポンプ等の圧送手段をを設置することができ、メタノール等の各原料の供給を制御することができる。
なお、このメタノール改質装置は、メタノールの部分酸化反応を水蒸気改質反応よりも先行させるか又はほぼ同時に行うので、メタノール供給路と酸素供給路とを改質部よりも上流側で合流させてもよい。
【００２８】
一方、改質部も、供給されたメタノール、酸素及び水蒸気が主として部分酸化反応及び水蒸気改質反応を行えれば特に限定されるものではなく、ある程度の高温や圧力に耐え得るような反応容器であればよい。
また、後述するメタノール改質触媒を充填できればよいので、形状や構造等についても特殊な態様のものは必ずしも必要ではない。
【００２９】
【実施例】
以下、本発明を実施例及び比較例によって更に詳細に説明するが、本発明はこれによって限定されるものではない。
【００３０】
（実施例１）
Ｐｄ：２モル、Ｚｎ：２モルになるよう各元素の硝酸塩を混合した。即ち、硝酸パラジウム溶液［Ｐｄ（ＮＯ３）２溶液、Ｐｄ濃度％］１８８．７ｇ、硝酸亜鉛［Ｚｎ（ＮＯ３）２・６Ｈ２Ｏ］１３９．８ｇを計量し、純水と混合し、十分に攪拌して混合溶液を得た。
次に、Ｃｅ−Ｚｒ酸化物５００ｇに上述の混合溶液を含浸した後、１５０℃で乾燥し、５００℃で焼成して触媒粉末を得た。
得られた触媒粉末１００ｇと、８％硝酸酸性アルミナゾル（１３ｇのベーマイトアルミナと１０％硝酸水溶液８７ｇの混合溶液）１００ｇとを遊星ボールミルを用いて２時間粉砕混合して触媒微粉末スラリーを得た。
得られたスラリーをセラミック製モノリス担体（４００セル、０．１１９ｃｃ）に、触媒粉末重量として２００ｇ／Ｌになるように塗布し、１５０℃で１０分乾燥した後、空気中４００℃で焼成し、コート層重量２００ｇ／Ｌ−担体を得た。更に、このコート層重量２００ｇ／Ｌ−担体を水素気流中５００℃で１時間還元し、本例のメタノール改質触媒１を得た。触媒組成を表１に示す。
【００３１】
（実施例２，３，６、参考例１，２）
実施例１と同様の操作を繰り返し、触媒２〜６（実施例２，３，６、参考例１，２）を調製した（表１参照）。
【００３２】
（実施例７）
Ｐｄ：Ｚｎ＝１：２モルになるよう各元素の硝酸塩を混合した。即ち、硝酸パラジウム溶液［Ｐｄ（ＮＯ３）２溶液、Ｐｄ濃度％］１８８．７ｇ、硝酸亜鉛［Ｚｎ（ＮＯ３）２・６Ｈ２Ｏ］２７９．６ｇを計量し、純水と混合し、十分に攪拌して混合溶液を得た。
次に、Ｃｅ−Ｚｒ酸化物５００ｇに上述の混合溶液を含浸した後、１５０℃で乾燥し、４００℃で焼成して触媒粉末を得た。
得られた触媒粉末１００ｇと、８％硝酸酸性アルミナゾル（１３ｇのベーマイトアルミナと１０％硝酸水溶液８７ｇの混合溶液）１００ｇとを遊星ボールミルを用いて２時間粉砕混合して触媒微粉末スラリーを得た。
得られたスラリーをセラミック製モノリス担体（４００セル、０．１１９ｃｃ）に、触媒粉末重量として２００ｇ／Ｌになるように塗布し、１５０℃で１０分乾燥した後、空気中４００℃で焼成し、コート層重量２００ｇ／Ｌ−担体を得た。更に、このコート層重量２００ｇ／Ｌ−担体を水素気流中４００℃で１時間還元し、本例のメタノール改質触媒７を得た。触媒組成を表１に示す。
【００３３】
（実施例８）
実施例７と同様の操作を繰返し、焼成温度及び還元温度を６００℃で処理することにより、本例のメタノール改質触媒８を得た。触媒組成を表１に示す。
【００３４】
（比較例３）
硝酸パラジウム溶液［Ｐｄ（ＮＯ３）２溶液、Ｐｄ濃度％］１８８．７ｇを計量し、純水と混合して十分に攪拌し、パラジウム水溶液を得た。Ｃｅ−Ｚｒ酸化物５００ｇに上述のパラジウム水溶液を含浸した後、１５０℃で乾燥後、５００℃で焼成し、５％Ｐｄ担持触媒粉末を得た。
得られた５％Ｐｄ担持触媒粉末１００ｇと、８％硝酸酸性アルミナゾル（１３ｇのベーマイトアルミナと１０％硝酸水溶液８７ｇの混合溶液）１００ｇとを遊星ボールミルを用いて２時間粉砕混合してＰｄ担持触媒微粉末スラリーを得た。
得られたスラリーをセラミック製モノリス担体（４００セル、０．１１９ｃｃ）に、５％Ｐｄ担持触媒粉末重量として２００ｇ／Ｌになるように塗布し、１５０℃で１０分乾燥後、空気中５００℃で焼成し、コート層重量２００ｇ／Ｌ−担体を得た。更に、このコート層重量２００ｇ／Ｌ−担体を水素気流中５００℃で１時間還元し、本例のメタノール改質触媒９を得た。
【００３５】
（比較例１）
市販のＣｕ−ＺｎＯメタノール改質触媒粉末１００ｇと、８％硝酸酸性アルミナゾル（１３ｇのベーマイトアルミナと１０％硝酸水溶液８７ｇの混合溶液）１００ｇとを遊星ボールミルを用いて２時間粉砕混合してＣｕ−ＺｎＯ触媒微粉末スラリーを得た。
得られたスラリーをセラミック製モノリス担体（４００セル、０．１１９ｃｃ）に、Ｃｕ−ＺｎＯ触媒粉末重量として２００ｇ／Ｌになるように塗布し、１５０℃で１０分乾燥後、空気中４００℃で焼成し、コート層重量２００ｇ／Ｌ−担体を得た。コート層重量２００ｇ／Ｌ−担体を水素気流中４００℃で１時間還元し、本例のメタノール改質触媒１０を得た。
【００３６】
（比較例２）
硝酸パラジウム溶液［Ｐｄ（ＮＯ３）２溶液、Ｐｄ濃度％］１８８．７ｇを計量し、純水と混合して十分に攪拌し、パラジウム水溶液を得た。酸化亜鉛（ＺｎＯ）粉末５００ｇに上述のパラジウム水溶液を含浸した後、１５０℃で乾燥し、５００℃で焼成して、５％Ｐｄ担持触媒粉末を得た。
得られた５％Ｐｄ担持触媒粉末１００ｇと、８％硝酸酸性アルミナゾル（１３ｇのベーマイトアルミナと１０％硝酸水溶液８７ｇの混合溶液）１００ｇとを遊星ボールミルを用いて２時間粉砕混合してＰｄ担持触媒微粉末スラリーを得た。
得られたスラリーをセラミック製モノリス担体（４００セル、０．１１９ｃｃ）に、５％Ｐｄ担持触媒粉末重量として２００ｇ／Ｌになるように塗布し、１５０℃で１０分乾燥後、空気中５００℃で焼成し、コート層重量２００ｇ／Ｌ−担体を得た。コート層重量２００ｇ／Ｌ−担体を水素気流中５００℃で１時間還元し、本例のメタノール改質触媒１１を得た。
【００３７】
［試験例］
実施例１〜３，実施例６〜８、比較例１〜３、参考例１，２で得られた改質触媒について、メタノールを用いて水蒸気改質＋部分酸化反応による改質率を測定した。
メタノールの改質反応は以下の反応に従って行われる。
なお、添加する水蒸気量は理論量、酸素量は理論値の１／３とした。
ＣＨ３ＯＨ＋Ｈ２Ｏ→ＣＯ２＋３Ｈ２（水蒸気改質反応）
ＣＨ３ＯＨ＋１／２Ｏ２→ＣＯ２＋２Ｈ２（部分酸化反応）
改質率は、残留するメタノール量をガスクロマトグラフを用い算出した。
改質温度は触媒入口温度で４００℃とし、ＬＨＳＶ（触媒容積に対する供給液体量の単位時間当たりの値）＝４ｈｒ−１とした。得られた結果を表１に併記する。
【００３８】
【表１】
0003759406.tif 000002
【００３９】
以上、本発明を好適実施例により詳細に説明したが、本発明はこれら実施例に限定されるものではなく、本発明の要旨の範囲内において種々の変形が可能である。
例えば、本発明の改質装置と、ＣＯの選択酸化や水性ガスシフト反応などを行うＣＯ変成装置とを連結すれば、得られる改質ガス中のＣＯ濃度を低減することも可能である。更には、本発明の改質装置は、燃料電池、特に固体高分子型燃料電池と組み合わせることにより、簡易な構成で小型の発電システムを得ることができ、かかる発電システムは電気自動車の動力源として有望である。なお、本発明のメタノール改質触媒の設置例を図２に示す。
【００４０】
【発明の効果】
以上説明してきたように、本発明によれば、水蒸気改質反応とほぼ同時に又はこれに先立って発熱反応である部分酸化反応を誘起し、この際、特定のＰｄ−Ｚｎ系触媒を用いることとしたため、バーナ等の改質反応維持・開始用の加熱器の設置を省略でき、エネルギー変換効率に優れ、簡易な構成で小型化が容易なメタノール改質装置及びメタノール改質方法を提供することができる。
また、改質反応の一つである部分酸化反応のような高温且つ酸素を介在させる雰囲気等の中でも、安定性良くその高活性を維持する高活性・高選択性のメタノール改質触媒及びその製造方法が提供される。
【図面の簡単な説明】
【図１】本発明のメタノール改質装置を用いた燃料電池システムの一例を示すシステム構成図である。
【図２】本発明のメタノール改質触媒の設置例を示す概略図である。
【符号の説明】
１０    メタノール供給手段
２０    酸素供給手段
３０    水供給手段
４０    改質器
【図１】
0003759406.tif 000003
【図２】
0003759406.tif 000004